СПОСОБ ГИБРИДНОЙ ЛАЗЕРНОЙ/ДУГОВОЙ СВАРКИ И ИСПОЛЬЗУЮЩИЙ ЕГО СПОСОБ ИЗГОТОВЛЕНИЯ СВАРНОГО ИЗДЕЛИЯ

1. Способ гибридной лазерной/дуговой сварки для стыковой сварки плоских плит из нержавеющей стали, титана или титанового сплава или стыковой сварки обоих краев полосковой плиты из нержавеющей стали, титана или титанового сплава, из которой получают трубчатую форму, при этом в состыкованной части сварку осуществляют, направляя лазерное излучение и дуговой разряд по одной линии сварки таким образом, что за лазерной сваркой следует дуговая сварка TIG.
2. Способ сварки по п.1, в котором фокусная точка лазерного луча для лазерной сварки занимает положение над подлежащим сварке целевым изделием, и лазерный луч расфокусируется таким образом, чтобы сделать диаметр лазерного луча, направленного на подлежащее сварке целевое изделие, не менее чем 1 мм.
3. Способ сварки по п.1 или 2, в котором
при лазерной сварке лазерный луч направлен наклонно к направлению движения сварки, таким образом, что угол между вертикальным направлением и лазерным лучом составляет 10° или менее, или лазерный луч направлен вертикально, и
при дуговой сварке TIG мундштук сварочной горелки наклонен к направлению движения сварки, таким образом, что угол между вертикальным направлением и сварочной горелкой составляет от 10 до 45°.
4. Способ сварки по п.1 или 2, в котором интервал LA между положением лазерного излучения при лазерной сварке и целевым положением дугового разряда при дуговой сварке TIG составляет от 3 до 7 мм.
5. Способ сварки по п.1 или 2, в котором сварку осуществляют в атмосфере аргона.
6. Способ сварки по п.1 или 2, в котором экранирование горелки, последующее экранирование и тыльное экранирование при дуговой сварке TIG осуществляют с помощью газообразного аргона.
7. Способ сварки по п.1 или 2, в котором подогрев дугой TIG осуществляют перед лазерной сваркой.
8. Способ изготовления из плоской плиты или трубы сваренного встык изделия путем сварки по п.1 или 2.